(57)【要約】【課題】容易迅速、且つ、良質の現場打設用の流動化処理土を得ることを目的とする。【解決手段】本発明は、建設残土等の粘性土を直接解泥することなく、ミキシング処理工程の前処理として該粘性土を所定粒子に解砕し、更に、適量の粘着力のない微粉又は微粒物を前記粘性土粒子に対して３１０ｋｇ／ｍ３以上の割合で添加して該粘性土粒子と混練し、且つ、解砕された各粘性土粒子表面に該微粉又は微粒物を付着させて該粘性土粒子相互間の再結合が阻止されて成る流動化処理土の原材料粘性土を生産し、更に、該流動化処理土の原材料粘性土に水及び固化材を投入してミキシング処理して成る現場打設に用いられる流動化処理土の製造法を提供する。【選択図】　なし【特許請求の範囲】
【請求項１】
建設残土等の粘性土を直接解泥することなく、ミキシング処理工程の前処理として該粘性土を所定粒子に解砕し、更に、適量の粘着力のない微粉又は微粒物を前記粘性土粒子に対して３１０ｋｇ／ｍ３以上の割合で添加して該粘性土粒子と混練し、且つ、解砕された各粘性土粒子表面に該微粉又は微粒物を付着させて該粘性土粒子相互間の再結合が阻止されて成る流動化処理土の原材料粘性土を生産し、更に、該流動化処理土の原材料粘性土に水及び固化材を投入してミキシング処理することを特徴とする現場打設に用いられる流動化処理土の製造法。
【請求項２】
上記建設残土等の粘性土は、建設現場等で発生する掘削土、汚泥或いは採石プラント等で発生する脱水ケーキ又は河川、ダム等から出る浚渫汚泥であることを特徴とする請求項１記載の現場打設に用いられる流動化処理土の製造法。
【請求項３】
上記微粉は飛灰、石粉、石膏ボードの粉、廃棄された消石灰等であり、上記微粒物は湿灰等であることを特徴とする請求項１又は２記載の現場打設に用いられる流動化処理土の製造法。
【発明の詳細な説明】
【０００１】
【発明の属する技術分野】
本発明は現場打設に用いられる流動化処理土の製造法に関するものであり、特に、可及的に産業廃棄物を有効利用し、品質の安定した流動化処理土を容易且つ短時間に製造できるようにした現場打設に用いられる流動化処理土の製造法に関するものである。
【０００２】
【従来の技術】
従来、此種現場打設に用いられる流動化処理土の製造法として知られている工法は、
▲１▼　残土受入槽に重機を用いて投入する。
【０００３】
▲２▼　水を加えて粘性土を解泥してスラリー状にする。
▲３▼　選別篩で選別して解泥できないガラ等を除去する。
▲４▼　再度泥水槽にて解泥し、所定品質の泥水（調整泥水）を生成する。
【０００４】
▲５▼　固化材を投入し、ミキシング処理して流動化処理土を製造する。
斯くして、製造した流動化処理土は
（ａ）　一時貯蔵される。
【０００５】
（ｂ）　積み込みされて現場へ運ばれる。
（ｃ）　そして、該流動化処理土が現場にて打設される。
而して、之等の工程の中で最も重要な工程は、▲２▼〜▲４▼の解泥から泥水生成に到る工程であり、通常、バッチミキサーや、重機による攪拌で行われている。
【０００６】
【発明が解決しようとする課題】
上記従来工法を採択して流動化処理土を製造すれば、
１）　▲４▼の解泥工程で時間がかかり過ぎ、生産性が悪い。
【０００７】
２）　バッチ生産のため、大量生産に向いていない。
３）　▲３▼の選別工程で廃棄される物が多い。
４）　▲４▼の解泥工程で解泥された泥水の品質が、不均一になることがある。
【０００８】
５）　製造設備が大がかりで複雑になり、イニシャルコスト及び設置スペースが大きくなる。
等の欠点を有している。
【０００９】
そこで、上記欠点を改良するために解決すべき技術的課題が生じてくるのであり、本発明はこの課題を解決することを目的とする。
【００１０】
【課題を解決するための手段】
本発明は上記目的を達成するために提案されたものであり、建設残土等の粘性土を直接解泥することなく、ミキシング処理工程の前処理として該粘性土を所定粒子に解砕し、更に、適量の粘着力のない微粉又は微粒物を前記粘性土粒子に対して３１０ｋｇ／ｍ３以上の割合で添加して該粘性土粒子と混練し、且つ、解砕された各粘性土粒子表面に該微粉又は微粒物を付着させて該粘性土粒子相互間の再結合が阻止されて成る流動化処理土の原材料粘性土を生産し、更に、該流動化処理土の原材料粘性土に水及び固化材を投入してミキシング処理して成る現場打設に用いられる流動化処理土の製造法を提供するものである。
【００１１】
【発明の実施の形態】
以下、本発明の一実施の形態としての現場打設に用いる流動化処理土の製造工程及びこの流動化処理土を用いて現場打設する工程を説明する。
【００１２】
▲１▼　建設残土を重機にて残土受入槽に投入する。
▲２▼　前記残土受入槽に投入された建設残土を細かく所定の粒径であって、且つ、均一な粒子に解砕する。このとき、必要に応じて選別篩を用いて所定の粒子サイズに押さえることもできる。又、前記建設残土等の粘性土としては、建設現場等で発生する掘削土、汚泥或いは採石プラント等で発生する脱水ケーキ又は河川、ダム等から出る浚渫汚泥から選択されるので、処理に困っている之等産業廃棄物の有効利用に寄与することができる。
【００１３】
▲３▼　更に、前記解砕された各粒子に粘着力のない微粉又は微粒物を前記粘性土粒子に対して３１０ｋｇ／ｍ３以上の割合で適量添加し、混練することにより前記粒子の表面に前記微粉又は微粒物を付着させる。而して、前記微粉は飛灰、石粉、石膏ボードの粉又は廃棄された消石灰等が採択され、更に、前記微粒物としては飛灰に水を含んだ湿灰等が採択されるので、処分に困っている之等産業廃棄物も有効利用に寄与されることになる。
【００１４】
斯くして、前記▲３▼工程に於いて、前記解砕された粘性土の各粒子表面に粘着力のない前記微粉又は微粒物を付着させたので、各粒子相互間の再結合が防止される。即ち、粘性土は前記解砕工程にて解砕された儘の状態で搬送或いは貯蔵すれば、折角解砕された各粒子は再び結合してしまうので、流動化処理土の原材料としては不適当となる。然し乍ら、この工程に於いて、前記解砕された各粒子はその表面に前記微粉又は微粒物が付着しているので、該各粒子は再び結合することなく、所定サイズに解砕された粒径を維持することができる。
【００１５】
即ち、本発明の最も特徴とするところは、前記建設残土を従来例のように直接に解泥することなく、ミキシング処理工程の前処理として粘性土の解砕を為し、そして、解砕された粘性土の粒子を所定サイズに維持させるために前述の微粉又は微粒物を各粒子表面に付着させて流動化処理土の原材料粘性土を製造する点である。
【００１６】
▲４▼　次に、前記流動化処理土の原材料粘性土は一時貯蔵され、（即ち、解砕された各粒子は再結合することがないので、この状態での貯蔵が可能となる。）
▲５▼　その後、水、固化材を添加してミキシング処理されて流動化処理土が製造される。
【００１７】
▲６▼　斯くして製造された流動化処理土は、運搬手段に積み込まれて現場まで移送され、ここで打設されることになる。
斯くの如く、本発明の流動化処理土は所定サイズに解砕された各粒子は均一に維持されるので、現場打設における流動化処理土としては最も適合したものとなり、且つ、該流動化処理土は品質も安定し、更に、容易迅速に製造することが可能となる。
【００１８】
又、粘性土として採石場で発生する脱水ケーキを使用する場合は、予め含水率や比重等を測定しておくことにより、連続的に定量切り出しが可能な装置や連続ミキサーの使用によって短時間で均一な流動化処理土が連続的に大量生産されることが可能となる。斯くして、脱水ケーキやスラリー等の産業廃棄物の再利用が可能となるのである。
【００１９】
又、前記現場打設は、本発明の流動化処理土をその儘の状態で狭窄部や空洞部へ充填したとき、その均一粒子から成る本発明の流動化処理土はその高い流動性により隅々まで流入して固化するので、締め固め作業が不要となり、所定強度も維持することが可能となる。
【００２０】
尚、前記流動性としては、フロー値が１００ｍｍ〜４００ｍｍ、流動勾配１％〜５％であって、且つ、低いブリージング率（例えば３％以下）のものが採択されねばならないのであるが、本発明の場合は流動化処理土の原材料粘性土に固化材及び水を単に添付混練するだけの単純な操作によって前記流動性を得ることができるので、前記特性値を有する流動化処理土を極めて容易且つ短時間に製造することができるのである。
【００２１】
【実施例】
以下、本発明の実施例を説明する。
建設残土を分級装置により水洗・選別した後に、この分級装置より排出された汚濁泥分を含有する排水を、シックナーに供給してこの排水中に含まれる泥分を沈殿させてシックナーから取り出した。この泥分をフィルタープレス機により脱水しケーキを作った（含水率１５〜４５ｗｔ％）。脱水ケーキをケーキ切り出し装置により解砕する際に、３３０ｋｇ／ｍ３湿灰を添加して混練した、そして、得られた流動化処理土の原材料粘性土はさらさらの状態であった。
【００２２】
そこで、該流動化処理土の原材料粘性土に水とセメント系固化材を加え、混練して流動化処理土を製造した。本発明では、前記流動化処理土の原材料粘性土に水とセメント系固化材を加えるだけで流動化処理土を製造することができるので、必要とされる流動性、ブリージング率の特性を有する流動化処理土を容易に、且つ、短時間で製造することができた。
【００２３】
【発明の効果】
以上説明したように、本発明では建設残土等の粘性土を直接解泥することなく、解砕工程で解砕し、そして、同時に粘着力のない微粉又は微粒物を前記粘性土粒子に対して３１０ｋｇ／ｍ３以上の割合で添加・混練することにより、解砕された各粘性土粒子相互が再結合することなく、さらさらの流動化処理土の原材料粘性土を生産することができ、そして、この原材料粘性土に水、固化材を添加ミキシングすることにより容易迅速、且つ、必要な流動性又はブリージング率の特性値を有する流動化処理土を製造することができる。
【００２４】
斯くして、本発明は良質の流動化処理土を低廉なコストで製造できると共に、従来困っていた多数の産業廃棄物を可及的に有効利用することができ、依って、環境面においても多大な貢献を為すことが可能となる等、正に著大なる効果を奏する発明である。